(57)【要約】    酸触媒の存在下でフェノールをアセトンと縮合させる工程を含む、２，２−ビス（４−ヒドロキシフェニル）プロパンの製造方法であって；  酸触媒が、スルホン化ポリマービーズの集合体を含み、スルホン化ポリマービーズが、  （ｉ）ビーズの重量を基準として、７５〜９９重量％の一官能性ビニルモノマーの重合単位と、  （ｉｉ）ビーズの重量を基準として、１〜２５重量％の多官能性ビニルモノマーの重合単位とを含み；  体積でビーズの９０％以上が一様なビーズである、方法が提供される。  【選択図】なし【特許請求の範囲】
【請求項１】
酸触媒の存在下でフェノールをアセトンと縮合させて二価フェノール２，２−ビス（４−ヒドロキシフェニル）プロパンを生成する工程を含む、２，２−ビス（４−ヒドロキシフェニル）プロパンの製造方法であって；
前記酸触媒が、スルホン化ポリマービーズの集合体を含み、前記スルホン化ポリマービーズが、
（ｉ）前記ビーズの重量を基準として、７５〜９９重量％の一官能性ビニルモノマーの重合単位と、
（ｉｉ）前記ビーズの重量を基準として、１〜２５重量％の多官能性ビニルモノマーの重合単位と
を含み；
各ビーズ内で、１立方マイクロメートル当たりの多官能性ビニルモノマーの重合単位のモルの平均濃度が、ＭＶＡＶであり；及び
各ビーズ内で、Ｔ１０００が、１，０００の独特の連結重合モノマー単位のシーケンスであり；
各Ｔ１０００内で、ＭＶＳＥＱが、Ｔ１０００の重量を基準とする、多官能性ビニルモノマーの重量パーセント重合単位であり；
ＭＶＲＡＴＩＯ＝ＭＶＳＥＱ／ＭＶＡＶであり；
並びに
体積で前記ビーズの９０％以上が一様なビーズであり、ここで、一様なビーズは、全Ｔ１０００シーケンスの９０％以上が１．５以下のＭＶＲＡＴＩＯを有するビーズである
方法。
【請求項２】
前記酸触媒がチオール化合物を更に含む、請求項１に記載の方法。
【請求項３】
前記縮合が５５℃以上で行われる、請求項１に記載の方法。
【請求項４】
Ｔ１０００シーケンスの３５％以下が、０．５以下のＭＶＲＡＴＩＯを有する、請求項１に記載の方法。
【発明の詳細な説明】
【背景技術】
【０００１】
ポリマービーズの有用な製造方法は、モノマー液滴が水性媒体中に懸濁させられ、次に液滴中のモノマーがポリマービーズを形成するために重合させられるプロセスである、懸濁重合である。モノマーの混合物がモノマー油滴中に存在する場合、モノマーは、通常異なる速度で反応し、こうして不均一なポリマービーズを形成することが知られている。例えば、油滴内の１つ以上の領域は、全体油滴中のモノマーの混合物中に存在するより反応性の高いモノマーの平均割合よりも高い、より反応性の高いモノマーの重合単位の割合を有するコポリマーを形成し得ると考えられる。より反応性の高いモノマーの重合単位に富むそのような領域は、とりわけ、重合プロセスにおける早期に形成する可能性が高いと考えられる。重合プロセスにおける後期に、より反応性の高いモノマーの重合単位に比較的乏しい領域が生成するであろうと更に考えられる。したがって、結果として生じるポリマービーズは、ビーズ内のいくつかのポリマーセグメントが他のポリマーセグメントとは異なるより反応性の高いモノマーの重合単位の濃度を有する状態で、不均一であろうと考えられる。この不均一性は、ポリマービーズの性能特性のいくつかにとって有害であろうと予測される。
【０００２】
各モノマーの重合単位の分布が比較的一様であるポリマービーズをもたらすモノマーの混合物の重合を含むポリマービーズの製造方法を提供することが望ましい。より一般的に、モノマーの相対的な反応性にのみ依存して制御されない不均一性を生み出すよりもむしろ、不均一性の程度及び性質を制御することができるプロセスを提供することが更に望ましい。重合が起こりつつある、モノマー油滴中へ重合中に供給されつつあるモノマーの物質移動が、効率的に若しくは一貫して又は両方で進行するプロセスを提供することがまた望ましく、ここで、「一貫して」は、１つのバッチから１つのバッチ（すなわち、１つの重合プロセス）から別のバッチまで異常にもほぼ等しく進行することを意味する。
【０００３】
多くの場合に、重合が完了した後に、ポリマービーズは官能化される。すなわち、ポリマービーズは、アニオン性基又は陽イオン性基であり得る、イオン性官能基をポリマービーズに結合させるために１つ以上の化学反応にかけられる。
【０００４】
ポリマービーズの重要な特性は、機械的強度である。機械的強度は、重合直後のポリマービーズに関して評価されてもよいし、又は官能化ビーズに関して評価されてもよい。ビーズの機械的強度は、例えば、ビーズを破砕するために必要な力を測定することによって、直接測定され得る。とりわけ官能化ビーズについて、より高い破砕強度が望ましい。また、機械的強度は、異なるタイプのイオンを含有する交互溶液にビーズを暴露することによって、アニオン性基かカチオン性基かのどちらかで官能化されたポリマービーズに関して測定され得る。これらの交互溶液への暴露は、いくつかのポリマービーズを壊れさせる浸透圧ストレスを引き起こす。できるだけ少ない官能化ビーズが浸透圧ストレスで壊れることが望ましい。
【０００５】
米国特許第３，７９２，０２９号明細書は、モノマー混合物の懸濁重合中に、重合が起こっている間により反応性の高いモノマーを含有するエマルジョンが懸濁液に添加される懸濁重合プロセスを記載している。ニートモノマーが懸濁重合プロセスに添加されるプロセスを提供することが望ましい。以下の便益の１つ以上を有するポリマービーズを提供することがまた望ましい：各モノマーの重合単位の比較的均一な分布、高い破砕強度、モノマー油滴への供給モノマーの一貫した及び／若しくは効率的な物質移動、並びに／又は浸透圧ストレスへの高い耐性。
【０００６】
更に、米国特許第３，７９２，０２９号明細書によって記載されているプロセスにおいて、重合中に懸濁液に添加されるエマルジョンは、より反応性の高いモノマーとより反応性が低いモノマーとの混合物を含有する。米国特許第３，７９２，０２９号明細書によって記載されている懸濁液に添加される混合物中には、より反応性の高いモノマーよりもかなり（重量で）多いより反応性の低いモノマーが存在する。米国特許第３，７９２，０２９号明細書によって記載されているプロセスは、以下の望ましくない影響の１つ以上をもたらすことができると考えられる：このプロセスは、ポリマー網状構造に望ましくないストレスを及ぼす、ビーズサイズの増加を引き起こし得る；及び／又はこのプロセスは、例えば相互侵入ポリマー網状構造を形成することによって、ビーズの構造に不均一性の形成をもたらし得る。重合中に懸濁液に添加されるモノマーが、５０重量％以上のより反応性の高いモノマーであるプロセスを提供することが望ましい。米国特許第３，７９２，０２９号明細書のプロセスの望ましくない影響を回避するプロセスを提供することがまた望ましい。
【発明の概要】
【課題を解決するための手段】
【０００７】
以下は、本発明のステートメントである。
【０００８】
本発明の第１態様は、ポリマービーズの集合体の製造方法であって、本ビーズが、
（ｉ）ビーズの重量を基準として、７５〜９９重量％の一官能性ビニルモノマーの重合単位と、
（ｉｉ）ビーズの重量を基準として、１〜２５重量％の多官能性ビニルモノマーの重合単位と
を含み、
本方法が、
（ａ）開始剤と、一官能性ビニルモノマーと、多官能性ビニルモノマーとを含むモノマー油滴の水性懸濁液を提供する工程；
（ｂ）モノマー油滴中のモノマーの重合を開始させる工程；
（ｃ）モノマー油滴中のモノマーの重合が起こっている間に、モノマー供給溶液を懸濁液に添加する工程であって、
この添加が、モノマー油滴中のモノマーの重合度（ＥＸＴＳＴＡＲＴ）が０％〜５０％である時点で始まり、
この添加が、ＥＸＴＳＴＡＲＴ後のモノマー油滴中のモノマーの重合度（ＥＸＴＳＴＯＰ）が５％〜１００％である時点で終わり；
この供給溶液が、供給溶液の重量を基準として重量で、９０％〜１００％の量でモノマーを含み；
この供給溶液が、供給溶液の重量を基準として重量で、５０％〜１００％の量で多官能性ビニルモノマーを含む工程
を含む方法である。
【０００９】
本発明の第２態様は、ポリマービーズの集合体であって、本ビーズが、
（ｉ）ビーズの重量を基準として、７５〜９９重量％の一官能性ビニルモノマーの重合単位と、
（ｉｉ）ビーズの重量を基準として、１〜２５重量％の多官能性ビニルモノマーの重合単位と
を含み、
各ビーズ内で、１立方マイクロメートル当たりの多官能性ビニルモノマーの重合単位のモルの平均濃度が、ＭＶＡＶであり；
各ビーズ内で、Ｔ１０００が、１，０００の独特の連結重合モノマー単位のシーケンスであり；
各Ｔ１０００内で、ＭＶＳＥＱが、Ｔ１０００の重量を基準とする、多官能性ビニルモノマーの重量パーセント重合単位であり；
ＭＶＲＡＴＩＯ＝ＭＶＳＥＱ／ＭＶＡＶであり；
並びに
体積でビーズの９０％以上が一様なビーズ（ここで、一様なビーズは、全Ｔ１０００シーケンスの９０％以上が１．５以下のＭＶＲＡＴＩＯを有するビーズである）である
ビーズの集合体である。
【００１０】
本発明の第３態様は、水の処理方法であって、水が、望ましくないカチオンを含む溶解イオンを含み、本方法が、
（ａ）
（ｉ）ビーズの重量を基準として、７５〜９９重量％の一官能性ビニルモノマーの重合単位と、
（ｉｉ）ビーズの重量を基準として、１〜２５重量％の多官能性ビニルモノマーの重合単位と；
（ｉｉｉ）ポリマービーズに結合している、及び望ましくないイオンの電荷と反対の電荷を有する官能基と、
（ｉｖ）ポリマービーズに結合していない、及び望ましくないイオンの電荷と同じ電荷を有するイオンと
を含む官能化ポリマービーズの集合体を提供する工程であって；
各ビーズ内で、１立方マイクロメートル当たりの多官能性ビニルモノマーの重合単位のモルの平均濃度が、ＭＶＡＶであり；
各ビーズ内で、Ｔ１０００が、１，０００の独特の連結重合モノマー単位のシーケンスであり；
各Ｔ１０００内で、ＭＶＳＥＱが、Ｔ１０００の重量を基準とする、多官能性ビニルモノマーの重量パーセント重合単位であり；
ＭＶＲＡＴＩＯ＝ＭＶＳＥＱ／ＭＶＡＶであり；
並びに
体積でビーズの９０％以上が一様なビーズ（ここで、一様なビーズは、全Ｔ１０００シーケンスの９０％以上が１．５以下のＭＶＲＡＴＩＯを有するビーズである）である
工程と；
（ｂ）次に、ポリマービーズの集合体のベッドに水を通して望ましくないイオンをイオン（ＩＶ）と交換する工程と、
（ｃ）次に、イオン（ＩＶ）と同じ化学種の溶解イオン（Ｖ）を含む再生溶液を、ポリマービーズの集合体のベッドに通してイオン（Ｖ）を望ましくないイオンと交換する工程と
を含む方法である。
【００１１】
本発明の第４態様は、酸触媒の存在下でフェノールをアセトンと縮合させて二価フェノール２，２−ビス（４−ヒドロキシフェニル）プロパンを生成する工程を含む、２，２−ビス（４−ヒドロキシフェニル）プロパンの製造方法であって；
酸触媒がスルホン化ポリマービーズの集合体を含み、スルホン化ポリマービーズが、
（ｉ）ビーズの重量を基準として、７５〜９９重量％の一官能性ビニルモノマーの重合単位と、
（ｉｉ）ビーズの重量を基準として、１〜２５重量％の多官能性ビニルモノマーの重合単位と
を含み、
各ビーズ内で、１立方マイクロメートル当たりの多官能性ビニルモノマーの重合単位のモルの平均濃度が、ＭＶＡＶであり；
各ビーズ内で、Ｔ１０００が、１，０００の独特の連結重合モノマー単位のシーケンスであり；
各Ｔ１０００内で、ＭＶＳＥＱが、Ｔ１０００の重量を基準とする、多官能性ビニルモノマーの重量パーセント重合単位であり；
ＭＶＲＡＴＩＯ＝ＭＶＳＥＱ／ＭＶＡＶであり；
並びに
体積でビーズの９０％以上が一様なビーズ（ここで、一様なビーズは、全Ｔ１０００シーケンスの９０％以上が１．５以下のＭＶＲＡＴＩＯを有するビーズである）である
方法である。
【発明を実施するための形態】
【００１２】
以下は、本発明の詳細な説明である。
【００１３】
本明細書で用いるところでは、以下の用語は、文脈がそうではないと明らかに示していない限り、指定された定義を有する。
【００１４】
「ポリマー」は、本明細書で用いるところでは、より小さい化学繰り返し単位の反応生成物から構成される比較的大きい分子である。ポリマーは、線状、分岐状、星形、ループ状、超分岐状、架橋、又はそれらの組み合わせである構造を有し得るし；ポリマーは、単一タイプの繰り返し単位を有し得る（「ホモポリマー」）、又はそれらは、２つ以上のタイプの繰り返し単位を有し得る（「コポリマー」）。コポリマーは、ランダムに、順序正しく、ブロックで、他の配列で、又はそれらの任意の混合若しくは組み合わせで配列された、様々なタイプの繰り返し単位を有し得る。
【００１５】
互いに反応してポリマーの繰り返し単位を形成することができる分子は、「モノマー」として本明細書では知られている。そのようにして形成された繰り返し単位は、モノマーの「重合単位」として本明細書では知られている。
【００１６】
ビニルモノマーは、構造：
【化１】
2021502348.tif 000002
（式中、Ｒ１、Ｒ２、Ｒ３、及びＲ４のそれぞれは、独立して、水素、ハロゲン、脂肪族基（例えば、アルキル基などの）、置換脂肪族基、アリール基、置換アリール基、別の置換若しくは非置換有機基、又はそれらの任意の組み合わせである）
を有する。ビニルモノマーは、フリーラジカル重合してポリマーを形成することができる。いくつかのビニルモノマーは、Ｒ１、Ｒ２、Ｒ３、及びＲ４の１つ以上に組み込まれた１つ以上の重合性炭素−炭素二重結合を有し；そのようなビニルモノマーは、多官能性ビニルモノマーとして本明細書では知られている。厳密に１つの重合性炭素−炭素二重結合を持ったビニルモノマーは、一官能性ビニルモノマーとして本明細書では知られている。
【００１７】
スチレン系モノマーは、Ｒ１及びＲ２のそれぞれが水素であり、Ｒ３が水素又はアルキルであり、−Ｒ４が、構造
【化２】
2021502348.tif 000003
（式中、Ｒ５、Ｒ６、Ｒ７、Ｒ８、及びＲ９のそれぞれは、独立して、水素、ハロゲン、脂肪族基（例えば、アルキル基又はビニル基などの）、置換脂肪族基、アリール基、置換アリール基、別の置換若しくは非置換有機基、又はそれらの任意の組み合わせである）
を有するビニルモノマーである。
【００１８】
１種以上のポリマーを形成するためのモノマー間の反応は、重合プロセスと本明細書では言われる。
【００１９】
本明細書で用いるところでは、開始剤は、周囲条件で安定であるが、フリーラジカルを有する１つ以上のフラグメントを特定の条件下で生成することができる分子であり、そのフラグメントは、モノマーと相互作用してフリーラジカル重合プロセスを開始することができる。フリーラジカルを有するフラグメントを生成させる条件としては、例えば、高温、酸化還元反応への関与、紫外線及び／若しくは電離放射線への暴露、又はそれらの組み合わせが挙げられる。
【００２０】
本明細書で用いるところでは、語句「全モノマー」は、重合の開始が始まるときに存在するモノマー及び重合プロセス中に添加され得るものの全てを含めて、ポリマーを製造するのに使用されるモノマーの全てを言う。
【００２１】
ポリマーは、ポリマーを製造するのに使用されたモノマーの重合単位を、たとえ、それらの重合単位のいくらか又は全てが、重合後に、１種以上の官能基の追加によって変えられていても、含有すると本明細書では言われる。例えば、９０：１０のスチレン：ＤＶＢの重量比でのスチレンとＤＶＢとから製造されるコポリマーは、スチレンの９０重量％の重合単位を有すると言われる。そのコポリマーが、芳香環上の水素原子のいくつかをスルホン酸基で置き換えるために硫酸との反応によって変えられている場合に、結果として生じた官能化ポリマーは、スチレンの９０重量％の重合単位を有すると依然として言われるであろう。
【００２２】
本明細書で用いるところでは、防止剤は、ビニルモノマーラジカルと又は成長中のビニルポリマー鎖上のラジカルと反応して、ビニル重合に関与しない新しいラジカルを形成する分子である。
【００２３】
マクロ多孔性ポリマービーズは、２０ｎｍ以上の平均細孔径を持った多孔性構造を有する。細孔径は、窒素ガスを使用するブルナウアー−エメット−テラー（Ｂｒｕｎａｕｅｒ−Ｅｍｍｅｔｔ−Ｔｅｌｌｅｒ）（ＢＥＴ）法を用いて測定される。マクロ多孔性ポリマービーズは、通常、ポロゲンをモノマー油滴中へ組み込むことによって製造される。ポロゲンはモノマーに可溶であるが、ポリマーはポロゲンに溶けず、その結果、ポリマーが生成するにつれて、ポロゲンの相分離ドメインが残る。重合後に、ポロゲンは、蒸発によって又は溶剤での洗浄によって除去される。ポリマービーズの多孔性構造は、ポロゲンがその相分離ドメインから除去されるときに残る空の空間である。
【００２４】
ゲル型ポリマービーズは、ポロゲンの使用なしに製造される。ゲル型ポリマービーズ中の細孔は、ポリマービーズの絡まった、たぶん架橋したポリマー鎖中の原子間の自由体積である。ゲル型ポリマービーズ中の細孔は、２０ｎｍよりも小さい。いくつかの場合には、ゲル型樹脂中の細孔は、小さすぎてＢＥＴ法を用いて検出できない。
【００２５】
２つのイオン又はイオン基は、電荷の大きさにかかわらず、両方がアニオン性である場合又は両方がカチオン性である場合、「同じ」電荷を有すると本明細書では言われる。例えば、スルホネート基（すなわち、−ＳＯ３−）は、カーボネートイオン（すなわち、ＣＯ３２−）と同じ電荷を有すると言われる。同様に、２つのイオン又はイオン基は、電荷の大きさにかかわらず、１つがアニオン性であり、他がカチオン性である場合、「反対」電荷を有すると本明細書では言われる。カルボン酸基は、カルボキシレートアニオンと水素カチオンとを含むと考えられる、スルホン酸基は、スルホネートアニオンと水素カチオンとを含むと考えられる。
【００２６】
本明細書で用いるところでは、イオン交換は、溶液がイオン交換樹脂と接触するプロセスである。溶液との接触の前に、イオン交換樹脂は、ある種の電荷の官能基を有し、その官能基と関係した反対電荷のイオンを有する。溶液がイオン交換樹脂と接触する場合、溶液中のいくつかのイオンは、イオン交換樹脂上の官能基と関係していた同じ電荷のイオンと場所交換することによってイオン交換樹脂に結合する。
【００２７】
５グラム以上の化合物が２５℃で１００ｍｌの水中で安定した溶液を形成する場合、化合物は水溶性であると本明細書では言われる。いくつかの水溶性ポリマーの場合には、水は、ポリマーを溶解させるために２５℃よりも上に加熱される必要があり得るが、２５℃に冷却した後に、その溶液は２５℃で保持される場合に安定である。
【００２８】
懸濁液は、液体媒体の至る所に分布した１つの物質の粒子を有する組成物である。分布粒子は、液体であっても固体であってもよく；分布液体粒子は、油滴と呼ばれる。媒体の重量を基準として、重量で９０％以上の水を媒体が含有する場合、媒体は「水性」である。懸濁液は、安定であるかも安定でないかもしれない。すなわち、分布粒子は、容器の底部に沈降する又は容器の最上部に浮遊する傾向を有するかも有さないかもしれず、粒子を媒体中に分布した状態に保つために機械的かき混ぜが必要であるかも必要でないかもしれない。
【００２９】
ポリマービーズは、粒子の重量を基準として、９０重量％以上の有機ポリマーを含有する粒子である。ポリマービーズは、球形又はほぼ球形である。ポリマービーズは、その半径で特徴付けられる。ビーズが球形でない場合、ビーズの半径は、ビーズと同じ体積を有する想像上の球形である、「参照球」の半径であると本明細書では解釈される。粒子が球形であるかどうかは、ギリシャ文字Ψで表される、「球形度」によって評価される。体積ＶＰ、並びに長さａ（長い）、ｂ（中間の）及びｃ（短い）の主軸を有する粒子について、球形度は、
【数１】
2021502348.tif 000004
である。
【００３０】
体積の単位「立方マイクロメートル」（μｍ３と略記される）は、本明細書で用いるところでは、１マイクロメートルのエッジ長さを有する立方体の体積を言う。
【００３１】
本明細書で用いるところでは、「周囲温度」は、「室温」と同じ意味であり、およそ２３℃である。
【００３２】
粒子の集合体は、以下の通り定義される調和平均径（ＨＭＤ）：
【数２】
2021502348.tif 000005
（ここで、Ｎは、粒子の数であり、ＤＩは、ｉ番目の粒子の直径である）
を有する。
【００３３】
比は、本明細書では以下の通り特徴付けられる。例えば、比が５：１以上であると言われる場合、その比は、５：１又は６：１又は１００：１であり得るが、４：１であり得ないことを意味する。一般的にこの特徴付けを述べると、比がＸ：１以上であると言われる場合、その比はＹ：１（ここで、ＹはＸ以上である）である。同様に、例えば、比が２：１以下であると言われる場合、その比は、２：１又は１：１又は０．００１：１であり得るが、３：１であり得ないことを意味する。一般的にこの特徴付けを述べると、比がＺ：１以下であると言われる場合、その比はＷ：１（ここで、ＷはＺ以下である）である。
【００３４】
本発明の方法は、ビニルモノマー及び開始剤を含有するモノマー油滴を含む。以下は、重合の開始前にそれらが存在するようなモノマー油滴の説明である。
【００３５】
好ましくは、モノマー油滴中のモノマーの量は、油滴の重量を基準として重量で、８０％以上、より好ましくは９０％以上、より好ましくは９５％以上である。
【００３６】
好ましいビニルモノマーは、スチレン系モノマー、アクリルモノマー、及びそれらの混合物である。好ましくは、使用されるモノマーは、全て、スチレン系モノマー、アクリルモノマー、及びそれらの混合物から選択される。より好ましくは、使用されるモノマーは、全て、スチレン系モノマーから選択される。ビニルモノマーは、１種以上の一官能性ビニルモノマーを含む。好ましい一官能性ビニルモノマーは、アクリル及びスチレン系一官能性モノマーであり；一官能性スチレン系モノマーがより好ましく；スチレンがより好ましい。ビニルモノマーは、また、１種以上の多官能性ビニルモノマーを含む。好ましい多官能性ビニルモノマーは、多官能性スチレン系モノマーであり；ジビニルベンゼンがより好ましい。好ましくは、塩化ビニルの量は、全モノマーの総重量を基準として重量で、０〜０．１％、より好ましくは０〜０．０１％；より好ましくは０％である。
【００３７】
好ましくは、重合の開始前の油滴中のスチレン系モノマーの量は、油滴中の全モノマーの重量を基準として重量で、５０％以上；より好ましくは７５％以上；より好ましくは８８％以上；より好ましくは９４％以上；より好ましくは９７％以上；より好ましくは１００％である。
【００３８】
好ましくは、重合の開始前の油滴中の一官能性ビニルモノマーの量は、油滴中の全モノマーの重量を基準として重量で、７５％以上；より好ましくは８０％以上；より好ましくは８５％以上：より好ましくは９０％以上；より好ましくは９４％以上である。好ましくは、油滴中の一官能性ビニルモノマーの量は、油滴中の全モノマーの重量を基準として重量で、９９．９％以下；より好ましくは９９％以下；より好ましくは９８．５％以下である。
【００３９】
好ましくは、重合の開始前の油滴中の多官能性ビニルモノマーの量は、油滴中の全モノマーの重量を基準として重量で、０．１％以上；より好ましくは１％以上；より好ましくは１．５％以上である。好ましくは、油滴中の多官能性ビニルモノマーの量は、油滴中の全モノマーの重量を基準として重量で、２５％未満；より好ましくは２０％以下；より好ましくは１５％以下；より好ましくは１０％以下；より好ましくは６％以下である。
【００４０】
重合の開始前の油滴中の多官能性ビニルモノマーの量（「ＭＦＭＰＲＩＯＲ」）を全モノマーの重量百分率として特徴付けることは有用である。好ましくは、ＭＦＭＰＲＩＯＲは、０．１％以上；より好ましくは０．５％以上；より好ましくは１％以上；より好ましくは１．５％以上；より好ましくは２％以上である。好ましくは、ＭＦＭＰＲＩＯＲは、１０％以下；より好ましくは８％以下；より好ましくは６％以下である。
【００４１】
比
ＭＦＭＲＡＴＩＯ＝１００＊ＭＦＭＰＲＩＯＲ／ＭＦＭＴＯＴＡＬ
（式中、ＭＦＭＴＯＴＡＬは、開始前に存在する多官能性モノマー及び開始後に添加される多官能性モノマーを含めて、全体重合プロセスに使用される多官能性モノマーの全重量百分率である）
を特徴付けることもまた有用である。好ましくは、ＭＦＭＲＡＴＩＯは、１０％以上；より好ましくは２０％以上；より好ましくは３０％以上である。好ましくは、ＭＦＭＲＡＴＩＯは、８０％以下；より好ましくは７０％以下；より好ましくは６０％以下である。
【００４２】
本発明の方法は、水性媒体中のモノマー油滴の懸濁液を含む。好ましくは、モノマーの総量は、懸濁液の総重量を基準として重量で、５％以上；より好ましくは１０％以上；より好ましくは１５％以上である。好ましくは、モノマーの総量は、懸濁液の総重量を基準として重量で、５５％以下；より好ましくは３５％以下；より好ましくは３０％以下である。
【００４３】
モノマー油滴は、１種以上の開始剤を含有する。好ましい開始剤は、２５℃での１００ｍｌの水への１グラム以下；より好ましくは０．５グラム以下；より好ましくは０．２グラム以下；より好ましくは０．１グラム以下の溶解度を有する。有機過酸化物及びヒドロペルオキシド開始剤が好ましく；過酸化物開始剤がより好ましく；ベンゾイルペルオキシド及びそれの誘導体がより好ましく；ベンゾイルペルオキシドがより好ましい。好ましくは、開始剤対全モノマーの重量比は、０．０００２：１以上；より好ましくは０．０００５：１以上；より好ましくは０．００１：１以上；より好ましくは０．００２：１以上である。好ましくは、開始剤対全モノマーの重量比は、０．０２：１以下；より好ましくは０．０１：１以下；より好ましくは０．００７：１以下である。
【００４４】
モノマー油滴は、任意選択的に、１種以上のポロゲンを含有する。好ましくは、ほとんど又は全くポロゲンは存在しない。すなわち、好ましくは、ポロゲンは不在であるか或いは、存在する場合、ポロゲンの量は、モノマー油滴の重量を基準として重量で、１％以下；より好ましくは０．１％以下である。より好ましくは、ポロゲンは、モノマー油滴中に全く存在しない。
【００４５】
製造業者によって通常供給されるような、モノマーは、貯蔵中に予想外の重合を防ぐために、比較的少量の防止剤を含有する。一般的な防止剤は、キノン（例えば、１，４−ベンゾキノン）及びヒンダードフェノール（例えば、４−Ｔ−ブチルカテコールとも呼ばれる、ＴＥＲＴ−ブチルピロカテコール）である。
【００４６】
好ましくは、重合の開始前に、モノマー油滴は、いかなる種類のポリマーも全く含有しないか或いは任意の種類の少量のポリマーを含有するかのどちらかである。すなわち、任意のポリマーがモノマー油滴中に存在する場合、ポリマーの総量は、好ましくは、モノマー油滴の重量を基準として重量で、０．１％以下である。
【００４７】
水性媒体は、好ましくは、１種以上の水溶性ポリマーを含有する。水溶性ポリマーは、合体に対してモノマー油滴を安定化させると考えられる。好適な水溶性ポリマーは、多種多様のポリマータイプのいずれかであり得る。好ましい水溶性ポリマーは、水溶性ポリビニルアルコールポリマー、セルロースの水溶性誘導体、第四級アンモニウムポリマー、ゼラチン、及びそれらの混合物である。より好ましい水溶性ポリマーは、水溶性ポリビニルアルコールポリマー、セルロースの水溶性誘導体、及びそれらの混合物である。第四級アンモニウムポリマーの中で、ジアリルアンモニウムクロリド（ＤＡＤＭＡＣ）のポリマーが好ましい。セルロースの水溶性誘導体の中で、カルボキシメチルメチルセルロースが好ましい。ポリビニルアルコールポリマーの中で、８０％〜９０％の加水分解度のものが好ましい。好ましくは、水性媒体は、１種以上の水溶性ポリビニルアルコールポリマーと１種以上のセルロースの水溶性誘導体とを含有する。
【００４８】
１種以上の水溶性ポリマーが使用される場合、好ましくは、水溶性ポリマーの総量は、水性媒体の重量を基準として重量で、０．０２％以上；より好ましくは０．０５％以上；より好ましくは０．１％以上である。１種以上の水溶性ポリマーが使用される場合、好ましくは、水溶性ポリマーの総量は、水の重量を基準として重量で、２％以下；より好ましくは１％以下；より好ましくは０．５％以下である。
【００４９】
１種以上の水溶性ポリマーの代わりに又は１種以上の水溶性ポリマーに加えて使用され得る、モノマー油滴を安定化させる他の方法もまた好適である。例えば、モノマー油滴よりも小さい固体粒子は、油滴の表面に存在し、油滴を安定化させ得る。そのような固体粒子の一例は、コロイド状シリカ粒子である。
【００５０】
モノマー油滴の水性懸濁液は、任意選択的に、１種以上の懸濁助剤を含有する。懸濁助剤は、モノマー油滴を安定化させると考えられる。懸濁助剤は、それらを水相に添加することによって、若しくはそれらをモノマー油滴に添加することによって、又はそれらの組み合わせによって導入され得る。懸濁助剤が導入される方法にかかわらず、懸濁助剤の好ましい量は、モノマー油滴の重量を基準として重量で、０．００１％〜０．１％である。好ましい懸濁助剤は、４−ビニルフェニルボロン酸である。
【００５１】
重合を開始させる工程の性質は、使用される開始剤の性質にある程度依存する。例えば、熱開始剤が使用される場合、開始条件は、開始剤分子のかなりの部分が分解してフリーラジカルを形成するために十分に高い２５℃よりも上の温度を確立することを含む。もう一つの例を挙げると、光開始剤が使用される場合、開始条件は、開始剤分子のかなりの部分が分解してフリーラジカルを形成するために十分に低い波長の及び十分に高い強度の放射線に開始剤を暴露することを含む。もう一つの例を挙げると、開始剤がレドックス開始剤である場合、開始条件は、かなりの数のフリーラジカルが生成するように十分に高い濃度の酸化剤及び還元剤の両方の存在を含む。好ましくは、熱開始剤が使用される。好ましくは、開始条件は、５５℃以上、より好ましくは７０℃以上の温度を含む。すなわち、好ましくは、懸濁液は、４０℃よりも下の温度で提供され、存在する開始剤は、その温度で有意な数のフリーラジカルを生成しない。次に、好ましくは、工程（ｂ）は、開始条件へ温度を上げることを含む。
【００５２】
工程（ｂ）後で、重合が起こっている間に、いかなる瞬間にも、懸濁液を含有する容器中のフリーラジカル重合度は、以下の通り特徴付けられ得る。
重合度＝１００＊ＰＭ／ＴＭ
式中、ＰＭは、フリーラジカル重合プロセスによって形成されたポリマーの質量であり、ＴＭは、（初期のモノマー油滴及び重合の経過中に添加されたモノマーを含めて）その瞬間までに容器に添加されたモノマーの全質量である。
【００５３】
重合プロセスの開始前に、油滴は、懸濁液中に存在し、油滴は、ビニルモノマー及び開始剤を含有する。好ましくは、油滴は、水性媒体の全体にわたって分布している。好ましくは、水性媒体の組成物は、水性媒体の重量を基準として重量で、９０％以上；より好ましくは９５％以上；より好ましくは９７％以上の量で水を含有する。水に溶解した化合物は、連続液体媒体の一部であると考えられる。好ましくは、油滴の体積平均粒径は、５０μｍ〜１，５００μｍである。
【００５４】
本発明の方法において、モノマー油滴における重合が始まってしまうとすぐに、供給溶液が懸濁液に添加される。重合が始まった後にモノマーを懸濁液に添加する行動は、「漸次添加」、又はＧＡとして本明細書では知られている。供給溶液は、任意の速度で添加され得る。供給溶液の添加速度は、一定であってもよいし、又はあるときには他のときよりも速くてもよい。供給溶液の添加は、（迅速に又はゆっくりと行われ得る）単一連続添加で成し遂げられてもよいし、又は供給溶液の添加は、１回以上中断されてもよい。
【００５５】
供給溶液の添加は、反応進行度が、「ＥＸＴＳＴＡＲＴ」と本明細書では表示される時点にあるときに始められる。ＥＸＴＳＴＡＲＴは、両端を含めて、０％〜５０％である。好ましくは、ＥＸＴＳＴＡＲＴは、４０％以下；より好ましくは３０％以下；より好ましくは２０％以下；より好ましくは１０％以下である。
【００５６】
反応進行度「ＥＸＴＳＴＯＰ」は、供給溶液の最後が懸濁液に添加される反応進行度である。供給溶液は、ＥＸＴＳＴＯＰ後には懸濁液に全く添加されない。ＥＸＴＳＴＯＰは５％〜１００％である。好ましくは、ＥＸＴＳＴＯＰは８５％以下である。好ましくは、量
ＥＸＴＤＩＦＦ＝ＥＸＴＳＴＯＰ−ＥＸＴＳＴＡＲＴ
は、５％以上；より好ましくは２０％以上；より好ましくは５０％以上；より好ましくは６０％以上である。
【００５７】
好ましくは、供給溶液は、供給溶液の重量を基準として重量で、７５％以上；より好ましくは８５％以上；より好ましくは９５％以上；より好ましくは９９％以上の量で全てのタイプの全ビニルモノマーを含有する。
【００５８】
供給溶液中の多官能性モノマーの量は、好ましくは、供給溶液の重量を基準として重量で、３０％；好ましくは４０％以上；より好ましくは４５％以上；より好ましくは５０％以上；より好ましくは５５％以上；より好ましくは６０％以上である。多官能性モノマーがジビニルベンゼン（ＤＶＢ）である場合、工業用グレードのＤＶＢを使用することが好適であり、それは、他の不純物が合計で１重量％未満になる状態で、およそ６３重量％の化学的に純粋なＤＶＢとおよそ３７重量％のエチルビニルベンゼン（ＥＶＢ）とを含有する混合物である。組成物が一定量のＤＶＢを含有するとここで述べられる場合、組成物は、その述べられた量のＤＶＢに加えて、およそ３７：６３のＥＶＢ：ＤＶＢの重量比でＥＶＢを含有すると想定される。そのような工業用グレードのＤＶＢが使用される場合、好ましくは、供給溶液中の工業用グレードのＤＶＢの量は、供給溶液の重量を基準として重量で、５０％以上；より好ましくは６０％以上；より好ましくは７０％以上；より好ましくは８０％以上；より好ましくは９０％以上；より好ましくは９５％以上である。
【００５９】
好ましくは、供給溶液は、開始剤を全く含有しないか或いは、重量で百万当たりの部単位で、１００ｐｐｍ以下；より好ましくは１０ｐｐｍ以下；より好ましくは１ｐｐｍ以下の量で開始剤を含有するかのどちらかである。
【００６０】
好ましくは、供給溶液は、水を全く含有しないか、供給溶液の重量を基準として重量で、２０％以下；より好ましくは１０％以下；より好ましくは３％以下；より好ましくは１％以下；より好ましくは０．３％以下；より好ましくは０．１％以下の量で水を含有するかのどちらかである。
【００６１】
水性媒体中のモノマー油滴の分散系である供給組成物で供給溶液が置き換えられる実施形態（「分散系供給」実施形態）もまた想像される。そのような分散系は、例えば、懸濁液、エマルジョン、マイクロエマルジョン、又はナノエマルジョンなどの、任意のタイプの分散系であり得る。そのような分散系は、任意選択的に、上に記載されたような１種以上の水溶性ポリマー、１種以上の界面活性剤、１種以上の分散剤、又はそれらの混合物を含有する。分散系供給実施形態の中で、エマルジョンが好ましい。エマルジョンの中で、１種以上のアニオン界面活性剤を含有するものが好ましい。
【００６２】
分散系供給実施形態において、供給組成物中のモノマーの総量は、供給組成物の重量を基準として重量で、５％以上；より好ましくは１０％以上；より好ましくは２０％以上；より好ましくは４０％以上である。分散系供給実施形態において、供給組成物中のモノマーの総量は、供給組成物の重量を基準として重量で、６０％以下；より好ましくは５５％以下である。
【００６３】
分散系供給実施形態において、多官能性ビニルモノマーの量を、供給組成物のモノマー含有量の重量百分率として特徴付けることが有用である。分散系実施形態において、好ましくは、多官能性ビニルモノマーの量は、供給組成物中のモノマーの総重量を基準として重量で、５０％〜１００％；より好ましくは７５％〜１００％；より好ましくは９０％〜１００％；より好ましくは９５％〜１００％である。
【００６４】
分散系供給実施形態において、重合中の供給のための好適な及び好ましい条件（反応進行度等）は、上に記載されたものと同じものである。
【００６５】
本発明はまた、ポリマービーズの集合体を含む。ポリマービーズの集合体は、好ましくは、本発明の方法によって製造される。ポリマービーズは、ポリマーを含有する。ポリマービーズは、２５℃で固体である、且つ、ポリマー粒子の重量を基準として重量で、９０％以上；より好ましくは９５％以上の量でポリマーを含有する粒子である。
【００６６】
ポリマービーズは、マクロ多孔性ビーズ又はゲルビーズであり得る。ゲルビーズが好ましい。
【００６７】
好ましくは、ポリマービーズは、５０μｍ以上；より好ましくは１００μｍ以上；より好ましくは２００μｍ以上；より好ましくは４００μｍ以上の体積平均粒径を有する。好ましくは、ポリマービーズは、１，５００μｍ以下；より好ましくは１，０００μｍ以下の体積平均粒径を有する。
【００６８】
ポリマー粒子中の好ましいポリマーは、上に記載された好ましいビニルモノマーのフリーラジカル重合によって形成されたポリマーである。好ましくは、ポリマーは、ポリマーの重量を基準として重量で、５％以上；より好ましくは２５％以上；より好ましくは５０％以上；より好ましくは７５％以上；より好ましくは９５％以上の量でスチレン系モノマーの重合単位を含有する。ポリマーの重合単位として好ましいモノマーのタイプは、重合プロセスでの使用に好ましいとして上に記載されたものと同じものである。
【００６９】
好ましいポリマーは、ポリマーの重量を基準として重量で、１％以上；より好ましくは１．５％以上；より好ましくは２％以上の量で多官能性ビニルモノマーの重合単位を有する。好ましいポリマーは、ポリマーの重量を基準として重量で、２５％以下；より好ましくは２０％以下；より好ましくは１５％以下；より好ましくは１１％以下；より好ましくは６％以下の量で多官能性ビニルモノマーの重合単位を有する。
【００７０】
好ましいポリマーは、ポリマーの重量を基準として重量で、９９．７重量％以下；より好ましくは９９．５重量％以下；より好ましくは９９重量％以下；より好ましくは９８．５重量％以下の量で一官能性ビニルモノマーの重合単位を有する。好ましいポリマーは、ポリマーの重量を基準として重量で、７５％以上；より好ましくは８０％以上；より好ましくは８５％以上；より好ましくは９０％以上；より好ましくは９４％以上の量で一官能性ビニルモノマーの重合単位を有する。
【００７１】
ポリマービーズ中のポリマーは、多官能性ビニルモノマーの重合単位の比較的均等な分布を有する。多官能性ビニルモノマーの重合単位の分布の一様性は、以下の通り特徴付けられ得る。
ＭＶＡＶ＝単一ビーズ内の多官能性ビニルモノマーの重合単位の平均濃度（１立方マイクロメートル当たりのモルの単位での）
Ｔ１０００＝１，０００の連結重合モノマー単位のシーケンス
ＭＶＳＥＱ＝特有のＴ１０００について、Ｔ１０００の重量を基準として、多官能性ビニルモノマーの重合単位の重量パーセント
ＭＶＲＡＴＩＯ＝ＭＶＳＥＱ／ＭＶＡＶ
【００７２】
Ｔ１０００を選択する際に、任意の重合単位がシーケンスの第１単位として選択され得る。次に、第１重合単位に共有結合している任意の重合単位が、シーケンス中の第２単位として選択され得る。同様に、選択される各単位は、シーケンス中の前の単位に共有結合している。どの重合単位もＴ１０００シーケンス中に２回現れない。１０００の重合単位が選択されてしまったときに、Ｔ１０００シーケンスは完成である。Ｔ１０００を選択するプロセスを説明する別の方法は、第１重合単位が入念に選ばれ、次に、パスが１０００単位長さになるまで共有結合した重合単位に沿ってパスがトレースされると述べることである。パスは、それがそれ自体を横切らないように選択される。各ビーズは、多くのＴ１０００シーケンスを含有する。Ｔ１０００シーケンスは、物理的に変更されないし、又はビーズから除去されない。Ｔ１０００シーケンスは、ポリマービーズの均等度を特徴付けるためのツールである。
【００７３】
ビーズは、それが多官能性ビニルモノマーの重合単位の比較的均等な分布を有する場合に、「一様で」あると考えられる。すなわち、シーケンスの数で、ビーズ中の全Ｔ１０００シーケンスの９０％以上が１．５以下のＭＶＲＡＴＩＯを有する場合に、ビーズは一様である。好ましいビーズは、シーケンスの数で、ビーズ中の全Ｔ１０００シーケンスの９０％以上が１．２５以下のＭＶＲＡＴＩＯを有するような、より高い均等度を有する。
【００７４】
本発明のビーズの集合体において、ビーズのほとんどは一様である。すなわち、体積で、一様であるビーズの量は、９０％以上；より好ましくは９５％％以上；より好ましくは９９％以上である。より好ましくは、シーケンスの数で、全Ｔ１０００シーケンスの９０％以上が１．２５以下のＭＶＲＡＴＩＯを有するビーズの量は、体積で、９０％以上；より好ましくは９５％以上；より好ましくは９９％以上である。
【００７５】
シーケンスの数で、０．５以下のＭＶＲＡＴＩＯを有する、Ｔ１０００シーケンスの百分率を考えることが有用である。好ましくは、シーケンスの数で、Ｔ１０００シーケンスの３５％以下が、０．５以下のＭＶＲＡＴＩＯを有するであろう。より好ましくは、シーケンスの数で、Ｔ１０００シーケンスの２５％以下が、０．５以下のＭＶＲＡＴＩＯを有するであろう。
【００７６】
ポリマービーズは、好ましくは、０．８以上；より好ましくは０．８５以上；より好ましくは０．９以上；より好ましくは０．９５以上の平均球形度を有する。
【００７７】
本発明のフリーラジカル重合プロセスで製造されたポリマーの好ましい使用は、イオン交換樹脂を製造するための変換プロセスに使用されることである。イオン交換樹脂は、以下のカテゴリーに入る。弱塩基性アニオン交換樹脂は、第一級、第二級、又は第三級であるペンダントアミノ基を有する。強塩基性アニオン交換樹脂は、ペンダント第四級アミノ基を有する。弱酸性カチオン交換樹脂は、ペンダントカルボン酸基を有する。強酸性カチオン交換樹脂は、ペンダントスルホン酸基を有する。これらのペンダント官能基のいずれかがポリマービーズに結合させられた場合に、ビーズは、「官能化樹脂」と言われる。
【００７８】
典型的には、架橋ポリスチレンビーズなどのポリマービーズからの弱塩基性アニオン交換樹脂の調製において、ビーズは、有利には、ハロアルキル化され、好ましくはハロメチル化され、最も好ましくはクロロメチル化され、イオン活性交換基がその後ハロアルキル化コポリマーに結合させられる。典型的には、ハロアルキル化反応は、架橋付加コポリマーをハロアルキル化剤、好ましくはブロモメチルメチルエーテル、クロロメチルメチルエーテル、又はホルムアルデヒドと塩酸との混合物、最も好ましくはクロロメチルメチルエーテルで膨潤させる工程と、次に、塩化亜鉛、塩化鉄、又は塩化アルミニウムなどのフリーデル−クラフツ（Ｆｒｉｅｄｅｌ−Ｃｒａｆｔｓ）触媒の存在下でコポリマーとハロアルキル化剤とを反応させる工程とからなる。典型的には、弱塩基性アニオン交換樹脂は、ハロアルキル化コポリマーをアンモニア、第一級アミン、又は第二級アミンと反応させることによって調製される。典型的には、強塩基性アニオン交換樹脂は、ハロアルキル化コポリマーを第三級アミンと反応させることによって調製される。
【００７９】
典型的には、架橋ポリスチレンビーズなどのポリマービーズからの強酸性カチオン交換樹脂の調製において、ビーズは有利にはスルホン化される。一般に、ビーズは、好適な膨潤剤を使用して膨潤させられ、膨潤したビーズは、硫酸若しくはクロロスルホン酸若しくは三酸化硫黄又はそれらの混合物などのスルホン化剤と反応させられる。
【００８０】
官能化ポリマービーズの集合体は、通常、ポリマービーズそれら自体に加えて水を含有する。通常、官能化ポリマービーズを製造するために用いられるプロセスは、官能化ポリマービーズと水との間の接触を含み、過剰の液体水は除去されるが、かなりの量の水が、官能化ポリマービーズの集合体の一部として残る。水は官能化ポリマービーズ中へ吸着されていると考えられる。水の量は、典型的には、官能化ポリマービーズの集合体の重量を基準として３０重量％〜９０重量％である。
【００８１】
本発明のポリマービーズは、様々な目的のために有用であろうと考えられる。官能化ポリマービーズは、イオン交換樹脂が有用である多くの目的のために有用であろう。例えば、本発明の官能化ポリマービーズの増加した破砕強度及び浸透圧安定性は、水精製樹脂としての又は触媒としての好ましい使用においてこれらのビーズを有用にするであろうと予期される。本発明の官能化ポリマービーズが触媒として使用される場合、本発明の官能化ポリマービーズは、触媒されつつある反応の反応速度を向上させるであろうと予期される。本発明の官能化ポリマービーズ中の多官能性ビニルモノマーの重合単位の空間分布の一様性は、触媒作用のためにアクセスできるビーズ上の部位のより多くのものが、以前に公知のビーズと比べて、最適反応速度のための多官能性モノマーの重合単位の最適濃度をまた有するであろうという効果を有すると予期される。
【００８２】
本発明のポリマービーズを使用する好ましい方法は、ポリマービーズのベッドに液体を通すことを含む。すなわち、ポリマービーズの集合体は、ポリマービーズを所定の位置に捕捉する、液体が容器に入るための入口を有する、ポリマービーズと密接接触させながら容器を通って液体を流れさせる、及び液体が容器を出るための出口を有する容器に入れられる。
【００８３】
意図される使用が水精製である場合、官能化樹脂は、望ましくないイオンを水から除去するために用いられる。樹脂は、官能基（本明細書では「官能基（ｉｉｉ）」）を有する。樹脂は、官能基（ｉｉｉ）が望ましくないイオン上の電荷と反対の電荷を有するように選択される。精製の前に、官能基（ｉｉｉ）は、樹脂に結合していない対イオン（本明細書では「イオン（ｉｖ）と呼ばれる」）と関係している。イオン（ｉｖ）は、望ましくないイオンと同じ電荷を有する。好ましくは、イオン（ｉｖ）と関係している、官能基（ｉｉｉ）の割合は、モル基準で、５０％以上；より好ましくは７５％以上；より好ましくは９２％以上である。
【００８４】
「ローディング」工程において、精製されるべき水が樹脂のベッドを通され、水中の望ましくないイオンは、イオン（ｉｖ）と交換して、官能基（ｉｉｉ）と関係することによって官能化ポリマービーズ上へロードされる。最終的に、樹脂は、望ましくないイオンを保持するためのその容量で又はその容量近くでロードされることになる。次に、望ましくない樹脂を取り除くために、官能化ポリマービーズは、再生溶液が樹脂のベッドを通過する「再生」工程を受ける。再生溶液は、イオン（ｉｖ）と同じ化学種であるイオン（ｖ）などの溶解イオンを含有する。イオン（ｖ）は、樹脂上の望ましくないイオンと置き換わり、望ましくないイオンは、再生溶液と一緒に除去される。
【００８５】
好ましくは、ローディング及び再生のサイクルが繰り返される。すなわち、同じ望ましくないイオンを含有する新しいバッチが、望ましくないイオンで樹脂をロードするために樹脂のベッドに通され、次に、樹脂は、上に記載されたように再生される。好ましくは、ローディング及び再生のプロセスは、１０回以上；より好ましくは２０回以上繰り返される。
【００８６】
ローディング及び再生の繰り返しサイクルは、平衡含水量（及びそれ故ビーズサイズ）が特有の対イオンの関数であるので、官能化ポリマービーズへの浸透圧衝撃を引き起こす。繰り返しサイクルは、ポリマービーズのいくらか又は全てを壊れさせることができる。好ましくは、本発明のポリマービーズは、そのような破壊を最小限にする。
【００８７】
上の考察は、一定電荷の単一の望ましくないイオンを想像している。水が、第１の望ましくないイオンと反対の電荷の第２の望ましくないイオンを更に含有する場合、水は、第１樹脂上の官能基上の電荷と反対の電荷の官能基を有する第２樹脂と接触することができるだろうと想像される。２つの樹脂は、順次使用されても、一緒に混合されてもよい。
【００８８】
例えば、スルホン酸基で官能化されているポリマービーズは、強酸性カチオン交換樹脂（「ＳＡＣ」）である。ＳＡＣは、望まれていないナトリウムイオンを水から除去するために使用することができよう。最初に、ＳＡＣは、水素形態にあることができよう。すなわち、（モル基準で）スルホネート基の半分超は、対イオンＨ＋を有する。次に、樹脂の「ローディング」と呼ばれるプロセスにおいて、水素イオンをナトリウムイオンと交換するために、ＮａＣｌの水溶液がＳＡＣのベッドに通すことができようし、その結果ナトリウムイオンはＳＡＣ上に保持され、樹脂をナトリウム形態にする。最終的に、ＳＡＣは、ナトリウムイオンを保持するその能力の限界に達するか又は限界に近づく。次に、ＳＡＣは、例えばＳＡＣのベッドにＨ２ＳＯ４の水溶液を通すことによって、再生して、樹脂を水素形態へ戻すことができる。ローディング、引き続く再生のそのようなサイクルは、ナトリウム形態及び水素形態が異なる平衡含水量を有するので、樹脂ビーズを浸透圧下に置き、繰り返しサイクルの浸透圧衝撃は、ビーズのいくらかを壊す傾向がある。
【００８９】
もう一つの例を挙げると、第四級アンモニウム基で官能化されているポリマービーズは、強塩基性アニオン交換樹脂（「ＳＢＡ」）である。ＳＢＡは、望まれていない塩化物イオンを水から除去するために使用することができよう。最初に、ＳＢＡは、水酸化物形態にあることができよう。すなわち、（モル基準で）第四級アンモニウム基の半分超は、対イオンＯＨ−を有する。次に、樹脂の「ローディング」と呼ばれるプロセスにおいて、水酸化物イオンを塩化物イオンと交換するために、ＮａＣｌの水溶液がＳＢＡのベッドに通すことができようし、その結果塩化物イオンはＳＢＡ上に保持される。最終的に、ＳＢＡは、塩化物イオンを保持するその能力の限界に達するか又は限界に近づく。次に、ＳＢＡは、例えばＳＢＡのベッドにＮａＯＨの水溶液を通すことによって、再生して、樹脂を水酸化物形態へ戻すことができる。ローディング、引き続く再生のそのようなサイクルは、塩化物形態及び水酸化物形態が異なる平衡含水量を有するので、樹脂ビーズを浸透圧下に置き、繰り返しサイクルの浸透圧衝撃は、ビーズのいくらかを壊す傾向がある。
【００９０】
ローディング及び再生の類似のプロセスは、これらのイオン又は他のイオンを除去するためにこれらの樹脂又は他の樹脂によって行われ得る。弱酸性カチオン交換樹脂又は強酸性カチオン交換樹脂が、一価カチオンか多価カチオンかのどちらかを除去するために使用され得る。弱塩基性アニオン交換樹脂又は強塩基性カチオン交換樹脂が、望まれていない一価アニオン及び／又は多価アニオンを除去するために使用され得る。ローディング及び再生サイクルを含むこれらのプロセスのいずれも、樹脂ビーズへの浸透圧ストレスを生み出す。
【００９１】
意図される使用が水精製である場合、破砕への耐性及び浸透圧衝撃への耐性は、本発明の樹脂を有利にする。ビーズは壊れる傾向が少ないので、ビーズの所与の集合体は、ビーズが取り替えられる必要がある前に使用のより長い寿命を有するであろう。また、ビーズが壊れる場合、断片は、ビーズ間の割れ目空間を満たし、それは、ビーズのベッドを通っての水の流れを妨げ、それは、ベッドの入口から出口までの水の圧力降下の増加を引き起こす。また、壊れたビーズはまたチャネリングを引き起こすことができ、それは、ビーズのベッドが処理できる水の量を減らし、こうしてビーズをより頻繁に再生することを必要とし、それは、順繰りに、化学費用を増加させ、且つ、ビーズへの浸透圧ストレスを増加させる。
【００９２】
樹脂の意図される使用が触媒としてである場合、本明細書では「樹脂」と言われる、ポリマービーズの官能化集合体は、１種以上の生成物を生成するために、樹脂を１種以上の反応剤と接触させ、及び１種以上の反応剤を含む化学反応を起こらせることによって用いられる。好ましい触媒実施形態において、ポリマービーズの集合体は、ＳＡＣを生成するためにスルホン酸基で官能化される。触媒として使用される場合、ＳＡＣは、「酸触媒」と言われる。
【００９３】
触媒としての使用を意図される樹脂は、それらの保水容量（ＭＨＣ）で特徴付けられ得る。ＭＨＣは、バルク液体水がビーズから分離され、及びビーズが１００％相対湿度を有する空気と平衡に達したときにポリマービーズの集合体中に存在する水の量である。好ましくは、触媒としての使用を意図される樹脂のＭＨＣは、ビーズ及び水を含む、樹脂ビーズの集合体の総重量を基準として重量で、９０％以下；より好ましくは８０％以下である。好ましくは、アセトン及びフェノールとの接触の前に、樹脂中に存在する水の量は、樹脂の重量を基準として重量で、５０％以上；より好ましくは６０％以上である。
【００９４】
好ましい反応剤は、アセトン及びフェノールであり、反応して２，２−ビス（４−ヒドロキシフェニル）プロパン（ビスフェノールＡとも呼ばれる）を作る。２モルのフェノールが１モルのアセトンと反応して１モルのビスフェノールＡと１モルの水とを作ると考えられる。ビスフェノールＡ形成において、好ましい樹脂触媒は、ＳＡＣ樹脂である。アセトン及びフェノールとの接触の前に、樹脂は、促進剤と反応させられても反応させられなくてもよい。好ましい実施形態において、アセトン及びフェノールとの接触の前に、樹脂は、促進剤と反応させられる。好ましい促進剤は、アミン基及びチオール基を両方とも有する。好ましくは、促進剤上のアミン基は、樹脂上のスルホン酸基に結合する。好ましくは、促進剤のアミン基に結合したスルホン酸基のモルパーセントは、５％〜５０％である。好ましくは、アセトン及びフェノールとの接触の前に、水は、例えばフェノールでリンスすることによって、樹脂ビーズの集合体から除去される。好ましくは、アセトン及びフェノールとの接触の直前に、ポリマービーズの集合体中の含水量は、ポリマービーズの集合体を基準として重量で、２％以下；より好ましくは１％以下である。
【００９５】
好ましくは、樹脂がフェノール及びアセトンと接触している間ずっと、樹脂は、５５℃以上；より好ましくは６０℃以上の温度にある。
【００９６】
意図される使用が触媒作用である場合、破砕への耐性もまた有利である。本発明の樹脂の寿命はより高いであろうし、微細粒子の低下したレベルは、より低い圧力降下で反応剤が樹脂のベッドを通過することを可能にするであろう。
【実施例】
【００９７】
以下は、本発明の実施例である。
【００９８】
以下の用語、省略形、及び原材料を使用した：
ジェットされた＝モノマー油滴を、米国特許第４，４４４，９６０号明細書及び米国特許第４，６２３，７０６号明細書に記載されているジェッティング手順を用いて水性媒体中へ導入した
ＴＢＣ＝４−Ｔ−ブチルカテコール；いくらかのＴＢＣが、使用されたグレードのＤＶＢ中に存在する。
ＤＶＢ＝Ｄｏｗ  Ｃｈｅｍｉｃａｌ  Ｃｏｍｐａｎｙによって製造され、供給される、ジビニルベンゼン。使用されたグレードのＤＶＢは、重量で６３％の純ジビニルベンゼンとおよそ３７％のエチルビニルベンゼンとを含有する混合物であった。下にリストアップされるＤＶＢの百分率は、純ＤＶＢの量に言及する。ＤＶＢが存在する場合、ＥＶＢもまたおよそ３７：６３のＥＶＢ：ＤＶＢの重量比で存在すると想定される。ＤＶＢは、およそ１０００重量ｐｐｍのＴＢＣを含有する。
ＴＢＣを含まないＤＶＢ＝ＴＢＣを全く含有しないＤＶＢ。ＴＢＣを含まないＤＶＢを製造するために、一連の４％ＮａＯＨバッチ洗浄によって示される部分のＤＶＢからＴＢＣを取り除いた。
ＣＭＭＣ＝Ｔｈｅ  Ｄｏｗ  Ｃｈｅｍｉｃａｌ  Ｃｏ．によって製造され、供給される、カルボキシメチルメチルセルロース
ＰＶＯＨ＝Ｓｅｋｉｓｕｉ  Ｓｐｅｃｉａｌｔｙ  Ｃｈｅｍｉｃａｌｓ製の、ＳＥＬＶＯＬＴＭ５２３ポリビニルアルコール
ＨＥＭＣ＝Ｄｏｗ  Ｃｈｅｍｉｃａｌ  Ｃｏｍｐａｎｙ製の、ＷＡＬＯＣＥＬＴＭＭＫＸ  １５０００  ＰＦ  ０１ヒドロキシエチルセルロース
ＳＢＡ＝強塩基性アニオン交換樹脂；第四級アンモニウム基で官能化されたスチレン／ＤＶＢのコポリマー
ＳＡＣ＝強酸性カチオン交換樹脂；スルホン酸基で官能化された、スチレン／ＤＶＢのコポリマー
ＴＲＩＳ（トリス）＝トリス（ヒドロキシメチル）アミノメタン、水中の２０重量％溶液として使用される、Ｆｉｓｈｅｒ  Ｓｃｉｅｎｔｉｆｉｃによって供給される１００％固体
ＰＡＤＭＡＣ＝ポリ（ＤＡＤＭＡＣ）とも呼ばれる、２０重量％ポリ（ジアリルジメチルアンモニウムクロリド）の水中の溶液。
ゼラチン＝動物性ゼラチン、等電点  およそ８．５
ＶＰＢＡ＝４−ビニルフェニルボロン酸
ＢＰＯ＝ベンゾイルペルオキシド、重量で純度７５％
ＤＩ水＝脱イオン水
重クロム酸塩：＝重クロム酸ナトリウム二水和物溶液、濃度＝水中の７０重量％二水和物
ＧＡ＝漸次添加
周囲温度＝およそ２３℃
【００９９】
Ａ、Ｂ、Ｄ、Ｅ、Ｆ、Ｇ、及びＨと表示される、懸濁重合のための８つのプロトコルを用いた。これらのプロトコルは、以下の通りパラメータによって区別される。コポリマービーズが形成された後、それらを、最終列にリストアップされる方法を用いて官能化した。官能化方法の詳細は、表の下に示される。
【０１００】
【表１】
2021502348.tif 000006
【０１０１】
下に記載される油滴混合物又は水性媒体の調製において、いくつかの部分混合物は、時には２５℃よりも上に加熱して良好な混合を達成した。しかしながら、油滴が水性媒体中で形成され、懸濁される時に、成分は全て周囲温度にあった。
【０１０２】
コポリマーがＳＡＣ樹脂に変換される場合、硫酸を使用する、標準スルホン化プロセスによってコポリマー含有ポリマービーズをスルホン化して、一官能性ビニルモノマーの全重合単位を基準として、少なくとも９５モル％の一官能性ビニルモノマーの重合単位上の芳香環がスルホネート基を有するような置換度を達成した。
【０１０３】
破砕強度は、以下の通り測定した。官能化ポリマービーズを、４日間５０℃で１００％湿度の空気と接触させた。次に、ビーズを脱イオン水で覆い、室温（およそ２３℃）で１時間以上貯蔵した。単一ビーズを室温での圧縮試験器の１プレート上に置き、ビーズを１滴の水で覆った。粒子が砕けるまでプレートを６．０ＭＭ／分でくっつけ、ピーク力を書き留める。この手順を少なくとも３０のビーズについて繰り返し、平均ピーク力を「破砕強度」として報告する。試験装置は、中位遅いモーター（２．５〜６３．５ＭＭ／分）付きの、ＣＨＡＴＩＬＬＯＮＴＭ力試験器モデルＴＣＤ  ２００であった。力ゲージは、モデルＤＦＧＳ１０であった。破砕強度は、１ビーズ当たりの力のグラム単位（Ｇ／ＢＤ）で報告する。
【０１０４】
浸透圧安定性（ＯＳ）は、以下の通り測定した。官能化ポリマービーズを、周囲温度（およそ２３℃）で水中のＮａＣｌの溶液との接触によって順化させた。ＮａＣｌ溶液をデカンテーションし、湿った樹脂を網目スクリーンに通して５００μｍ〜７１０μｍの直径を有する樹脂の試料を生成した。次に、樹脂を垂直直線壁のガラスカラムに入れた。単一サイクルは、以下の通りであった：流体が重力によってカラムから流れ出た；カラム中の樹脂を溶液＃１と接触させた；カラムを水で逆浄した；流体が重力によってカラムから流れ出た；カラム中の樹脂を溶液＃２と接触させた；流体を重力によってカラムから流し出し、カラムを水で逆洗した。試験を５０サイクル繰り返した。溶液＃１は、水中のＨ２ＳＯ４であった。溶液＃２は、水中のＮａＯＨであった。異なる溶液への暴露のサイクルは、いくつかの粒子を壊れさせた。暴露のサイクルの後に、５００μｍ未満の直径の物体を通すスクリーン上にビーズを置いた。スクリーン上に保持された材料は、無傷ビーズであると考えられ、スクリーンを通過した材料は、壊れたビーズの断片であると考えられる。浸透圧安定性は、
ＯＳ（％）＝１００×Ｗ断片／（Ｗ無傷＋Ｗ断片）
であり、
ここで、Ｗ断片＝断片の重量であり、Ｗ無傷＝無償ビーズの重量である。より低いＯＳ値がより望ましい。
【０１０５】
官能化樹脂試料を、以下の通り貯蔵安定性について試験した。樹脂を、バルク水から分離し、周囲温度及び１００％相対湿度の空気と平衡させた。樹脂を次に密閉バイアル中に入れ、周囲温度で３０日間貯蔵した。次に、３部の水対１部の樹脂の重量比で、樹脂をＤＩ水と十分に混合した。水を濾過によって除去し、標準機器を用いて、その水を導電率について及び３５０ｎｍの波長での吸光度について試験した。
【０１０６】
Ｇを除いて全てのプロトコルにおいて、油滴成分対水相成分の重量比は、０．６１：１であった。プロトコルＧにおいては、油滴成分対水相成分の重量比は、１：１であった。ＤＶＢが重合中に漸次添加される場合、この添加は、下の実施例Ｒ１における表に示される程度範囲にわたって連続的であった。ＤＶＢ添加は、連続的であったが、添加の経過中に速度が変わった。
【０１０７】
以下の実施例における（重合の開始直前の）出発油滴の組成は、以下の通りであった。量は、モノマー油滴の重量を基準とする重量％である。（同じ接頭辞の全ての試料は、同じ組成の水性媒体を使用した。例えば、実施例Ａ−−２Ａ（１）、Ａ−２Ａ（２）、及びＡ−２Ｂの全てが、「Ａ−２」と表示される、同じ水性媒体組成物を使用した）。各モノマー油滴組成物の総重量は１００％であった。接尾辞「Ｃｏｍｐ」付きの試料は、比較方法において使用される。開始剤としてのＢＰＯが、全ての出発油滴中に存在した。
【０１０８】
【表２】
2021502348.tif 000007
【０１０９】
【表３】
2021502348.tif 000008
【０１１０】
以下の実施例における水性媒体の組成は、以下の通りであった。量は、水性媒体の重量を基準とする重量％である。全ての場合に、安定剤の水相濃度は、０．８以上の球形度を有するビーズの数百分率が、ビーズの総数を基準として、少なくとも９９％であるようなものであった。全ての場合に、安定剤の水相又はモノマー相濃度は、０．８以上の球形度を有するものの数百分率が、ビーズの総数を基準として、少なくとも９９％であるようなものであった。全ての場合に、ラテックスインヒビターの水相濃度は、反応の終わりでのエマルジョンポリマーの重量百分率が、ポリマービーズの総重量を基準として、０．５％未満であるようなものであった。
【０１１１】
ジェッティングによって形成された最終ポリマービーズの調和平均径は、４３０〜４７０マイクロメートルであった。かき混ぜによって形成された油滴について、最終ポリマービーズの調和平均径は、４９０〜６５０マイクロメートルであった。
【０１１２】
【表４】
2021502348.tif 000009
【０１１３】
【表５】
2021502348.tif 000010
【０１１４】
【表６】
2021502348.tif 000011
【０１１５】
プロトコルＡを用いる、比較例Ａ１−Ｃｏｍｐ（重合の開始後のモノマーの添加なし）。
水性懸濁重合を、以下の通り反応混合物に関して行った。反応温度とＢＰＯ濃度との組み合わせを、３３０〜３９０分内に８０〜８５％の転化度をもたらすように選択した。ポリマーへの転化率が８０〜８５％範囲になるとすぐに、最終ＰＨが８〜９範囲にあるように反応器へのＴＲＩＳ添加によってＰＨを調整した。反応系を９７℃に加熱した。９７℃で１時間後に、系を周囲温度に冷却し、ビーズを脱水し、水で洗浄し、周囲温度で乾燥させた。２つの同一の重合を行った。
【０１１６】
同様にプロトコルＡを用いる、実施例Ａ−２Ａ及びＡ−２Ｂ。
水性懸濁重合を、以下の通り反応混合物に関して行った。反応温度とＢＰＯ濃度との組み合わせを、３９０〜５５０分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＤＶＢを反応器に供給した。Ａ−２Ａ（１）及びＡ−２Ａ（２）と表示される、Ａ−２Ａの２つの二重反復重合を行った。
【０１１７】
ポリマーへの転化率が６０〜７５％範囲になるとすぐに、最終ＰＨが８〜９範囲にあるように、ＴＲＩＳを反応器に添加した。ＴＲＩＳ添加の６０分内に、反応系を９７℃に加熱した。１時間後に、系を周囲温度に冷却し、ビーズを脱水し、水で洗浄し、周囲温度で乾燥させた。
【０１１８】
同様にプロトコルＡを用いる、実施例Ａ−２Ｃ。
水性懸濁重合を、以下の通り反応混合物に関して行った。反応温度とＢＰＯ濃度との組み合わせを、３９０〜５５０分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＤＶＢを反応器に供給した。
【０１１９】
ポリマーへの転化率が６０〜７５％範囲になるとすぐに、最終ＰＨが８〜９範囲にあるように、ＴＲＩＳを反応器に添加した。ＴＲＩＳ添加の６０分内に、反応系を９７℃に加熱した。１時間後に、系を周囲温度に冷却し、ビーズを脱水し、水で洗浄し、周囲温度で乾燥させた。
【０１２０】
プロトコルＢを用いる、比較例Ｂ１−Ｃｏｍｐ（重合の開始後のモノマーの添加なし）。
水性懸濁重合を、以下の通り反応混合物に関して行った。反応温度とＢＰＯ濃度との組み合わせを、４８０〜５６０分内に８０〜８５％の転化度をもたらすように選択した。反応温度ですぐに、反応器への水中の０．１％のＴＢＣの供給を開始した。ＤＶＢ供給に通常伴って起こるであろうＴＢＣ供給をシミュレートするために、ＴＢＣ供給速度を時間とともに変えた。
【０１２１】
ＴＢＣを程度０％から５７％まで漸次添加した。重合の開始前に、モノマー油滴中のＴＢＣ濃度は０．００５５重量％であった。ＴＢＣ供給の終わりに、（部分的に又は完全にポリマーに転化した）モノマー油滴中のＴＢＣ濃度は０．０１０１重量％であった。
【０１２２】
ポリマーへの転化率が８０〜８５％範囲になるとすぐに、最終ＰＨが８〜９範囲にあるように、反応器へのＴＲＩＳ添加によってＰＨを調整した。反応系を９７℃に加熱した。１時間後に、系を周囲温度に冷却し、ビーズを脱水し、水で洗浄し、周囲温度で乾燥させた。
【０１２３】
同様にプロトコルＢを用いる、実施例Ｂ−２Ａ、Ｂ−２Ｂ、Ｂ−２Ｃ、Ｂ−２Ｄ、Ｂ−２Ｅ、及びＢ−２Ｆ。
Ｂ−２Ｂ（１）及びＢ−２Ｂ（２）と表示される、Ｂ−２Ｂの二重反復試料を製造した。
【０１２４】
水性懸濁重合を、以下の通り反応混合物に関して行った。反応温度とＢＰＯ濃度との組み合わせを、４２０〜６００分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＤＶＢを反応器に供給した。
【０１２５】
ポリマーへの転化率が６０〜８５％範囲になるとすぐに、最終ＰＨが８〜９範囲にあるように、ＴＲＩＳを反応器に添加した。ＴＲＩＳ添加の６０分内に、反応系を９７℃に加熱した。１時間後に、系を周囲温度に冷却し、ビーズを脱水し、水で洗浄し、周囲温度で乾燥させた。
【０１２６】
プロトコルＣを用いる、比較例Ｃ１−Ｃｏｍｐ（重合の開始後にモノマーの添加なし）。
水性懸濁重合を、以下の通り反応混合物に関して行った。反応温度とＢＰＯ濃度との組み合わせを、３３０〜３９０分内に８０〜８５％の転化度をもたらすように選択した。反応温度に達したらすぐに、最終水性ＰＨが８〜９範囲にあるように、ＴＲＩＳを反応器に添加した。転化率が８０〜８５％範囲になるとすぐに、系を９７Ｃに加熱した。９７℃で１時間後に、系を周囲温度に冷却し、ビーズを脱水し、水で洗浄し、周囲温度で乾燥させた。
【０１２７】
プロトコルＣを用いる、実施例Ｃ−２。
水性懸濁重合を、以下の通り反応混合物に関して行った。反応温度とＢＰＯ濃度との組み合わせを、４２０〜６００分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＤＶＢを反応器に供給した。
【０１２８】
転化率が６０〜８５％範囲になるとすぐに、最終ＰＨが８〜９範囲にあるように、ＴＲＩＳを反応器に添加した。ＴＲＩＳ添加の６０分内に、反応系を９７℃に加熱した。１時間後に、系を周囲温度に冷却し、ビーズを脱水し、水で洗浄し、周囲温度で乾燥させた。
【０１２９】
プロトコルＤを用いる、比較例Ｄ１−Ｃｏｍｐ（重合の開始後にモノマーの添加なし）。
水性懸濁重合を、以下の通り反応混合物に関して行った。反応温度とＢＰＯ濃度との組み合わせを、４２０〜６００分内に８０〜８５％の転化度をもたらすように選択した。ポリマーへの転化率が８０〜８５％範囲になるとすぐに、最終ＰＨが８〜９範囲にあるように反応器へのＴＲＩＳ添加によってＰＨを調整した。反応系を９７℃に加熱した。１時間後に、系を周囲温度に冷却し、ビーズを脱水し、水で洗浄し、周囲温度で乾燥させた。２つの同一の重合を行った。
【０１３０】
プロトコルＤを用いる、実施例Ｄ−２Ａ。
水性懸濁重合を、以下の通り反応混合物に関して行った。反応温度とＢＰＯ濃度との組み合わせを、３９０〜５５０分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＤＶＢを反応器に供給した。Ｄ−２Ａ（１）及びＤ−２Ａ（２）と表示される、２つの二重反復重合を行った。
【０１３１】
ポリマーへの転化率が２０〜３０％範囲になるとすぐに、最終ＰＨが８〜９範囲にあるように、ＴＲＩＳ緩衝剤を反応器に添加した。転化率が８０〜８５％に達した時に、最終ＰＨが８〜９の範囲にあるように、追加のＴＲＩＳ緩衝剤を添加した。ＴＲＩＳ添加の６０分内に、反応系を次に９７℃に加熱した。１時間後に、系を周囲温度に冷却し、ビーズを脱水し、水で洗浄し、周囲温度で乾燥させた。
【０１３２】
プロトコルＤを用いる、実施例Ｄ−２Ｂ。下の実施例Ｒ１において表に示される程度範囲にわたって、ＤＶＢを漸次添加したことを除いて、Ｄ−２Ａにおけるのと同じプロトコルを用いた。Ｄ−２Ｂ（１）及びＤ−２Ｂ（２）と表示される、２つの二重反復重合を行った。
【０１３３】
プロトコルＥを用いる、比較例Ｅ１−Ｃｏｍｐ（重合の開始後のモノマーの添加なし）。
水性懸濁重合を、以下の通り反応混合物に関して行った。反応温度とＢＰＯ濃度との組み合わせを、２１０〜２７０分内に８０〜８５％の転化度をもたらすように選択した。ポリマーへの転化率が８０〜８５％範囲になったらすぐに、反応系を９２℃に加熱した。１時間後に、系を周囲温度に冷却し、ビーズを脱水し、水で洗浄し、周囲温度で乾燥させた。
【０１３４】
プロトコルＥを用いる、実施例Ｅ−２。
水性懸濁重合を、以下の通り反応混合物に関して行った。反応温度とＢＰＯ濃度との組み合わせを、３００〜３６０分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＤＶＢを反応器に供給した。
【０１３５】
ポリマーへの転化率が８０〜８５％範囲になったらすぐに、反応系を９２℃に加熱した。１時間後に、系を周囲温度に冷却し、ビーズを脱水し、水で洗浄し、周囲温度で乾燥させた。
【０１３６】
プロトコルＦを用いる、比較例Ｆ１−Ｃｏｍｐ（重合の開始後にモノマーの添加なし）。
水性懸濁重合を、以下の通り反応混合物に関して行った。反応温度とＢＰＯ濃度との組み合わせを、３００〜３６０分内に８０〜８５％の転化度をもたらすように選択した。ポリマーへの転化率が８０〜８５％範囲になったらすぐに、最終ＰＨが８〜９範囲にあるように、反応器へのＴＲＩＳ添加によってＰＨを調整した。反応系を９７℃に加熱した。１時間後に、系を周囲温度に冷却し、ビーズを脱水し、水で洗浄し、周囲温度で乾燥させた。
【０１３７】
プロトコルＦを用いる、実施例Ｆ−２。
水性懸濁重合を、以下の通り反応混合物に関して行った。反応温度とＢＰＯ濃度との組み合わせを、３３０〜３９０分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＴＢＣを含まないＤＶＢを反応器に供給した。
【０１３８】
ポリマーへの転化率が８０〜８５％範囲になるとすぐに、最終ＰＨが８〜９範囲にあるように、ＴＲＩＳを反応器に添加した。ＴＲＩＳ添加の６０分内に、反応系を９７℃に加熱した。１時間後に、系を周囲温度に冷却し、ビーズを脱水し、水で洗浄し、周囲温度で乾燥させた。
【０１３９】
プロトコルＧを用いる、比較例Ｇ１−Ｃｏｍｐ（重合の開始後のモノマーの添加なし）。
水性懸濁重合を、以下の通り反応混合物に関して行った。反応温度とＢＰＯ濃度との組み合わせを、３００〜３６０分内に８０〜８５％の転化度をもたらすように選択した。ポリマーへの転化率が８０〜８５％範囲になったらすぐに、反応系を９０Ｃに加熱した。３時間後に、系を周囲温度に冷却し、ビーズを脱水し、水で洗浄し、周囲温度で乾燥させた。
【０１４０】
プロトコルＧを用いる、実施例Ｇ−２。
水性懸濁重合を、以下の通り反応混合物に関して行った。反応温度とＢＰＯ濃度との組み合わせを、４２０〜６００分内に８０〜８５％の転化度をもたらすように選択した。反応温度に達したらすぐに、ＤＶＢ供給速度が時間とともに変わる状態で、下の実施例Ｒ１において表に示される程度範囲にわたって、ＤＶＢを反応器に供給した。
【０１４１】
ポリマーへの転化率が８０〜８５％範囲になったらすぐに、反応系を９０Ｃに加熱した。３時間後に、系を周囲温度に冷却し、ビーズを脱水し、水で洗浄し、周囲温度で乾燥させた。
【０１４２】
実施例Ｒ１：ＳＡＣ樹脂の物理的安定性試験の結果
上のプロトコルで製造されたコポリマーをＳＡＣ樹脂に変換し、上に記載されたように試験した。結果は、以下の通りであった：二重反復試料を試験した場合、平均結果を示す。
方法＝重合方法が本発明の漸次添加（ＧＡ）工程を有したか否かを言う。
初期ＤＶＢ＝重合の開始前のモノマー油滴中のＤＶＢの量、（モノマー油滴の重量を基準として重量で）
最終ＤＶＢ＝完成ポリマー中のＤＶＢの重合単位の量、初期油滴及び重合中に供給されたＤＶＢを含めて、全体プロセスに使用された全モノマーの総重量を基準として重量で
ＥＸＴＳＴＡＲＴ＝ＤＶＢ供給が始まった時点での反応進行度
ＥＸＴＳＴＯＰ＝ＤＶＢ供給が終了した時点での反応進行度
ＤＩＡＭ＝ポリマービーズの調和平均径
【０１４３】
【表７】
2021502348.tif 000012
【０１４４】
【表８】
2021502348.tif 000013
【０１４５】
実施例Ｒ２：プロトコルＥの試料の試験の結果
プロトコルＥのコポリマーから、一官能性ビニルモノマーの全重合単位を基準として、少なくとも９５モル％の一官能性ビニルモノマーの重合単位上の芳香環が結合したアミン含有基を有するように、クロロメチルエーテルを使用するクロロメチル化、引き続くトリメチルアミンを使用するアミノ化の標準方法によって強塩基性アニオン（ＳＢＡ）交換樹脂を製造した。
【０１４６】
ＳＢＡ樹脂を、実施例Ａ〜Ｒにおけるように試験した。結果は、以下の通りであった。
【０１４７】
【表９】
2021502348.tif 000014
【０１４８】
実施例Ｒ３：触媒反応の結果
フェノールとアセトンとの間の反応を触媒してビスフェノール−Ａ（ＢＰＡ）を製造する活性について様々な官能化樹脂試料を試験した。触媒活性は、６０％転化率までの時間（「Ｔ６０％」）によって特性評価する。より短い時間は、触媒活性のより高いレベルを反映している。
【０１４９】
触媒作用反応は、以下の通り実施した：樹脂をフェノールでリンスしてビーズから水分を除去した。フェノールをガラス反応器に添加し、５０℃で加熱してフェノールを溶融させた。促進剤をロードされた、乾燥樹脂を反応器に添加し、フェノール中で膨潤させた。反応器温度を、４５℃〜８０℃の温度に調節した。アセトンを反応器に添加した。時間間隔で、反応器中の液体の小試料をピペットで取り出し、バイアルに入れ、過剰のＮ−メチル−Ｎ−（トリメチルシリル）トリフルオロアセトアミドと混合した。バイアルを６０℃で３０分間貯蔵し、次に周囲温度に冷却し、次にＢＰＡ含有量についてガスクロマトグラフィーによって試験した。
【０１５０】
触媒反応結果は、以下の通りであった。示される試料の全ては、４．６５％のＤＶＢの重合単位の総量を有した。
【０１５１】
【表１０】
2021502348.tif 000015
【０１５２】
本発明による漸次添加を用いて製造された、試料Ａ−２Ａ、Ａ−２Ｂ、及びＡ−２Ｃは、比較試料よりも、６０％転化率までのはるかに短い時間を有した。
【０１５３】
実施例Ｒ４：周囲温度で３０日間の貯蔵の結果
貯蔵結果は、以下の通りであった。
【０１５４】
【表１１】
2021502348.tif 000016
【０１５５】
各実施例樹脂は、その対応する比較例よりも低い導電率及び吸光度を示した。すなわち、試料Ａ−２Ａ及びＡ−２Ｂは、比較Ａ−１Ｃｏｍｐよりも低い導電率及び吸光度を示した。同様に、試料Ｃ−２は、比較Ｃ−１Ｃｏｍｐよりも低い導電率及び吸光度を示した。この結果は、本実施例樹脂が貯蔵中により大きい安定性を有することを示す。
【国際調査報告】
2021502348.tif 000017
2021502348.tif 000018